(57)【特許請求の範囲】
【請求項１】
下記の成分（Ｉ）を３０〜６２重量％、成分（ＩＩ）を５〜２０重量％、成分（ＩＩＩ）を１０〜２０重量％及び成分（ＩＶ）を２３〜３０重量％の割合で含有し（ただし、成分（Ｉ）〜（ＩＶ）の合計量は１００重量％である。）、ＭＦＲ（２３０℃、２１．１８Ｎ荷重）が３５〜５０ｇ／１０分、曲げ弾性率が２０００〜２７００ＭＰａであることを特徴とする自動車部材用ポリプロピレン系樹脂組成物。
成分（Ｉ）：結晶性ポリプロピレン部（Ｉ１）を８５〜７５重量％、及びエチレン含量が３０〜４５重量％のエチレン・プロピレン共重合体部（Ｉ２）を１５〜２５重量％（ただし、（Ｉ１）と（Ｉ２）の合計量は１００重量％である。）の割合で含有し、かつ全体のＭＦＲ（２３０℃、２１．１８Ｎ荷重）が４０〜７０ｇ／１０分である、プロピレン系共重合体。
成分（ＩＩ）：ＭＦＲ（２３０℃、２１．１８Ｎ荷重）が２５０〜３５０ｇ／１０分の結晶性ポリプロピレン部（Ｉ３）を８５〜９５重量％、及びエチレン含量が２５〜４０重量％で固有粘度が６〜８ｄｌ／ｇのエチレン・プロピレン共重合体部（Ｉ４）を５〜１５重量％（ただし、（Ｉ３）と（Ｉ４）の合計量は１００重量％である。）の割合で含有し、かつ全体のＭＦＲ（２３０℃、２１．１８Ｎ荷重）が１００〜１３０ｇ／１０分である、プロピレン系ブロック共重合体。
成分（ＩＩＩ）：ＭＦＲ（２３０℃、２１．１８Ｎ荷重）が０．５〜１．５ｇ／１０分で密度が０．８６０〜０．８６７ｇ／ｃｍ３のエチレン・α−オレフィン共重合体エラストマー（ＩＩＩ−Ａ）、及びＭＦＲ（２３０℃、２１．１８Ｎ荷重）が５〜１０ｇ／１０分で密度が０．８６０〜０．８６７ｇ／ｃｍ３のエチレン・α−オレフィン共重合体エラストマー（ＩＩＩ−Ｂ）からなり、かつ（ＩＩＩ−Ａ）と（ＩＩＩ−Ｂ）の重量比（（ＩＩＩ−Ａ）／（ＩＩＩ−Ｂ））が３／７〜７／３である、エチレン・α−オレフィン共重合体エラストマー。
成分（ＩＶ）：平均粒径が３．５〜１０μｍのタルク。
【請求項２】
各成分の含有量は、成分（Ｉ）３９〜５７重量％、成分（ＩＩ）８〜１５重量％、成分（ＩＩＩ）１２〜１８重量％、成分（ＩＶ）２３〜２８重量％であることを特徴とする請求項１に記載の自動車部材用ポリプロピレン系樹脂組成物。
【請求項３】
成分（ＩＩ）中におけるエチレン・プロピレン共重合体部（Ｉ４）のエチレン含量が３０〜４０重量％であることを特徴とする請求項１または２に記載の自動車部材用ポリプロピレン系樹脂組成物。
【請求項４】
請求項１〜３のいずれかに記載の自動車部材用ポリプロピレン系樹脂組成物を射出成形してなることを特徴とする自動車用外装部材。
【発明の詳細な説明】
【技術分野】
【０００１】
本発明は、自動車部材用ポリプロピレン系樹脂組成物及びそれからなる自動車用外装部材に関し、更に詳しくは、成形加工性がよく高剛性であり、しかも成形外観（以下、「フローマーク」とも記す）や面衝撃強度に優れた自動車外装部材等の射出成形体に好適な自動車部材用ポリプロピレン系樹脂組成物及びそれからなる自動車用外装部材に関する。
【背景技術】
【０００２】
現在、自動車の外装部材等には軽量化及び加工の自由度の関係から樹脂材料が多く用いられてきている。最近では、環境問題の観点から更なる軽量化が求められ、成形体はより大型化、より薄肉化する傾向である。これに対し高流動で成形性が良く、且つ高剛性である樹脂材料が求められているが、その際に問題となるのが衝撃強度、特に実際の成形体の実用耐衝撃性能を、より相関性高く表す面衝撃強度である。
また、一般には樹脂成形体表面に塗装を施し意匠性を付与する場合が多いが、一部には造形上の理由及びコストの面から塗装をせず、樹脂の生地色のままで製品としているものも多い。その際に問題になるのがフローマーク、タイガーマークなどと呼ばれる成形時に生じる溶融樹脂の不規則な流れによって発生するトラ縞状の成形外観不良である。
従って、無塗装または無塗装部分のある自動車外装部材成形体においては、フローマーク及び上述の面衝撃強度の更なる改善が要求される。
【０００３】
この様なフローマークの改良技術としては、例えば、特許文献１では、フローマーク改良効果のある成分をコンパウンドの過程で添加するのではなく、成形の段階で少量添加のマスターバッチという形で添加することで、無塗装部位がある部品にのみ必要な成分を最低限のコストで添加したポリプロピレン樹脂組成物、それを用いた成形体及びその製造方法の提供が課題とされ、プロピレン単独重合体部分のＭＦＲが高いプロピレン系ブロック共重合体とプロピレン・エチレンランダム共重合体部分が高いプロピレン系ブロック共重合体の混合物である成形性改質剤２〜１５重量％とプロピレン・エチレンブロック共重合体、エラストマー、無機充填剤からなる被改質材のポリプロピレン系樹脂組成物８５〜９８重量％とを含むポリプロピレン樹脂組成物が開示されている。
【０００４】
また、フローマークと面衝撃強度の改良技術としては、例えば、特許文献２では、フローマークの発生が抑制され、面衝撃特性に優れるポリオレフィン系樹脂組成物及びそれからなる成形体を提供することが課題とされ、下記のプロピレン系重合体（Ａ）７０〜９０重量％と、無機充填材（Ｂ）１０〜３０重量％とを含有するポリプロピレン系樹脂組成物であり、プロピレン系重合体（Ａ）は、プロピレン単独重合体または、プロピレンと含有量が１モル％以下のエチレンまたは炭素数４以上のα−オレフィンとの共重合体である結晶性ポリプロピレン部分６０〜７５重量％と、プロピレンとエチレンの重量比（プロピレン／エチレン（重量／重量））が７５／２５〜３５／６５であるプロピレン−エチレンランダム共重合体部分２５〜４０重量％とを含有し、特定の要件を満足するプロピレン−エチレンブロック共重合体であるポリプロピレン系樹脂組成物、及び、該樹脂組成物からなる射出成形体が開示されている。
【０００５】
更に、特許文献３では、フローマークの発生が抑制され、面衝撃特性に優れるポリオレフィン系樹脂組成物及びそれからなる成形体を提供することが課題とされ、下記のプロピレン系重合体（Ａ）７０〜９０重量％と、無機充填材（Ｂ）１０〜３０重量％とを含有するポリプロピレン系樹脂組成物であり、プロピレン系重合体（Ａ）は、プロピレン単独重合体または、プロピレンと含有量が１モル％以下のエチレンまたは炭素数４以上のα−オレフィンとの共重合体である結晶性ポリプロピレン部分６０〜７５重量％と、プロピレンとエチレンの重量比（プロピレン／エチレン（重量／重量））が７５／２５〜３５／６５であるプロピレン−エチレンランダム共重合体部分２５〜４０重量％とを含有し、特定の要件を満足するプロピレン−エチレンブロック共重合体であるポリプロピレン系樹脂組成物、及び、該樹脂組成物からなる射出成形体が開示されている。
【０００６】
しかしながら、特許文献１の発明では、フローマークの改良効果については記載があるものの、実施例では、いずれも流動性（ＭＦＲ）及び剛性が昨今の様により薄肉化された成形体には上述した性能がより高い水準で望まれるため未だ不十分であり、また、面衝撃強度については記載がない。また、特許文献２の発明では、フローマークの改良効果はあるものの、実施例ではいずれも流動性が比較的低く、自動車外装部材に重要な低温域（例えば−３０℃）での衝撃性能及び面衝撃強度の記載が無いだけでなく、室温域での面衝撃強度の向上効果も十分とは言えない。更に、特許文献３の発明では、フローマーク及び面衝撃強度の改良効果については記載があるものの、実施例ではいずれも流動性及び剛性が不十分であり、上述の様なより薄肉化された成形体には更なる改良が求められる。
すなわち、これらの例が示す様に、従来の自動車部材用ポリプロピレン系樹脂組成物及びそれからなる自動車用外装部材においては、高成形加工性（高流動）且つ高剛性であって、面衝撃強度及び成形外観（フローマークの抑制）を、より高い水準で満足するのは困難であった。
【先行技術文献】
【特許文献】
【０００７】
【特許文献１】特開２００８−１６３１２０号公報
【特許文献２】特開２００８−２０８３０４号公報
【特許文献３】特開２００８−２０８３０６号公報
【発明の概要】
【発明が解決しようとする課題】
【０００８】
本発明の目的は、上記従来技術の問題点に鑑み、成形加工性がよく高剛性であり、しかも成形外観や面衝撃強度に優れた自動車外装部材等の射出成形体に好適な自動車部材用ポリプロピレン系樹脂組成物及びそれからなる自動車用外装部材を提供することにある。
すなわち、上記の様な高流動、且つ高剛性である材料におけるフローマークや面衝撃強度の欠点を解決しつつ、成形性、物性バランスに優れた自動車部材用ポリプロピレン系樹脂組成物の提供と、それを用いることによる自動車用外装部材とりわけ自動車バンパーを提供することにある。
【課題を解決するための手段】
【０００９】
本発明者らは、上記課題を解決するために、種々の研究を重ねた結果、特定のプロピレン系共重合体に、特定のエチレン含有量のプロピレン系ブロック共重合体、ＭＦＲと密度の異なる２種類の成分を特定の割合で含む特定のエチレン・α−オレフィン共重合体エラストマー、および特定の平均粒径を有するタルクを特定の割合で組み合わせることにより、従来の材料に比べて優れた成形外観、剛性、及び面衝撃強度を発現するポリプロピレン系樹脂組成物が得られることを見出し、本発明を完成することに至った。
【００１０】
すなわち、本発明の第１の発明によれば、下記の成分（Ｉ）を３０〜６２重量％、成分（ＩＩ）を５〜２０重量％、成分（ＩＩＩ）を１０〜２０重量％及び成分（ＩＶ）を２３〜３０重量％の割合で含有し（ただし、成分（Ｉ）〜（ＩＶ）の合計量は１００重量％である。）、ＭＦＲ（２３０℃、２１．１８Ｎ荷重）が３５〜５０ｇ／１０分、曲げ弾性率が２０００〜２７００ＭＰａであることを特徴とする自動車部材用ポリプロピレン系樹脂組成物が提供される。
成分（Ｉ）：結晶性ポリプロピレン部（Ｉ１）を８５〜７５重量％、及びエチレン含量が３０〜４５重量％のエチレン・プロピレン共重合体部（Ｉ２）を１５〜２５重量％（ただし、（Ｉ１）と（Ｉ２）の合計量は１００重量％である。）の割合で含有し、かつ全体のＭＦＲ（２３０℃、２１．１８Ｎ荷重）が４０〜７０ｇ／１０分である、プロピレン系共重合体。
成分（ＩＩ）：ＭＦＲ（２３０℃、２１．１８Ｎ荷重）が２５０〜３５０ｇ／１０分の結晶性ポリプロピレン部（Ｉ３）を８５〜９５重量％、及びエチレン含量が２５〜４０重量％で固有粘度が６〜８ｄｌ／ｇのエチレン・プロピレン共重合体部（Ｉ４）を５〜１５重量％（ただし、（Ｉ３）と（Ｉ４）の合計量は１００重量％である。）の割合で含有し、かつ全体のＭＦＲ（２３０℃、２１．１８Ｎ荷重）が１００〜１３０ｇ／１０分である、プロピレン系ブロック共重合体。
成分（ＩＩＩ）：ＭＦＲ（２３０℃、２１．１８Ｎ荷重）が０．５〜１．５ｇ／１０分で密度が０．８６０〜０．８６７ｇ／ｃｍ３のエチレン・α−オレフィン共重合体エラストマー（ＩＩＩ−Ａ）、及びＭＦＲが５〜１０ｇ／１０分で密度が０．８６０〜０．８６７ｇ／ｃｍ３のエチレン・α−オレフィン共重合体エラストマー（ＩＩＩ−Ｂ）からなり、かつ（ＩＩＩ−Ａ）と（ＩＩＩ−Ｂ）の重量比（（ＩＩＩ−Ａ）／（ＩＩＩ−Ｂ））が３／７〜７／３である、エチレン・α−オレフィン共重合体エラストマー。
成分（ＩＶ）：平均粒径が３．５〜１０μｍのタルク。
【００１１】
また、本発明の第２の発明によれば、第１の発明において、各成分の含有量は、成分（Ｉ）３９〜５７重量％、成分（ＩＩ）８〜１５重量％、成分（ＩＩＩ）１２〜１８重量％、成分（ＩＶ）２３〜２８重量％であることを特徴とする自動車部材用ポリプロピレン系樹脂組成物が提供される。
【００１２】
また、本発明の第３の発明によれば、第１または２の発明において、成分（ＩＩ）中におけるエチレン・プロピレン共重合体部（Ｉ４）のエチレン含量が３０〜４０重量％であることを特徴とする自動車部材用ポリプロピレン系樹脂組成物が提供される。
【００１３】
また、本発明の第４の発明によれば、第１〜３のいずれかの自動車部材用ポリプロピレン系樹脂組成物を射出成形してなることを特徴とする自動車用外装部材が提供される。
【発明の効果】
【００１４】
本発明の自動車部材用ポリプロピレン系樹脂組成物は、成形加工性がよく高剛性であり、成形外観、更には面衝撃強度に優れる自動車外装部材等の射出成形体に好適なポリプロピレン樹脂組成物である。また、本発明の自動車用外装部材は上記組成物からなる物性と外観に優れた自動車用外装部材である。
【発明を実施するための形態】
【００１５】
本発明の自動車部材用ポリプロピレン系樹脂組成物（以下、「ポリプロピレン系樹脂組成物」とも記す）は、結晶性ポリプロピレン部（Ｉ１）とエチレン・プロピレン共重合体部（Ｉ２）とからなるプロピレン系共重合体（以下、成分（Ｉ）とも記す）と、結晶性ポリプロピレン部（Ｉ３）とエチレン・プロピレン共重合体部（Ｉ４）とからなるプロピレン系ブロック共重合体（以下、成分（ＩＩ）とも記す）と、エチレン・α−オレフィン共重合体エラストマー（以下、成分（ＩＩＩ）とも記す）と、及びタルク（以下、成分（ＩＶ）とも記す）とを含有する樹脂組成物である。
以下に、ポリプロピレン系樹脂組成物の構成成分、ポリプロピレン系樹脂組成物の製造方法、ポリプロピレン系樹脂組成物及びそれからなる自動車用外装部材の成形、性能、用途について詳細に説明する。
【００１６】
１．ポリプロピレン系樹脂組成物の構成成分
（１）プロピレン系共重合体
本発明のポリプロピレン系樹脂組成物に用いるプロピレン系共重合体（成分（Ｉ））は、結晶性ポリプロピレン部（Ｉ１）とエチレン・プロピレン共重合体部（Ｉ２）を逐次重合して得られるプロピレン系共重合体である。
プロピレン系共重合体全体（成分（Ｉ））のＭＦＲは４０〜７０ｇ／１０分、好ましくは４５〜６５ｇ／１０分である。ＭＦＲが４０ｇ／１０分未満であると、ポリプロピレン系樹脂組成物の成形加工性（流動性）が劣るおそれがあり、７０ｇ／１０分を超えると面衝撃強度、更には引張り伸び性が低下するおそれがある。
ここで、ＭＦＲは、ＪＩＳ  Ｋ  ７２１０に準拠し、２３０℃、２１．１８Ｎ荷重で測定する値であり、以下本明細書中ＭＦＲは、特別に断りが無い限りいずれも同様の方法で測定される値とする。
プロピレン系共重合体（成分（Ｉ））中の結晶性ポリプロピレン部（Ｉ１）のプロピレン系共重合体（成分（Ｉ））全体に占める割合は、８５〜７５重量％であり、エチレン・プロピレン共重合体部（Ｉ２）のプロピレン系共重合体（成分（Ｉ））全体に占める割合は、１５〜２５重量％である。エチレン・プロピレン共重合体部（Ｉ２）の比率が１５重量％未満であると面衝撃強度が低下するおそれがあり、２５重量％を超えると剛性が低下するおそれがある。
また、成分（Ｉ）中のエチレン・プロピレン共重合体部（Ｉ２）のエチレン含量は、３０〜４５重量％、好ましくは３５〜４３重量％である。エチレン含量が３０重量％未満であると面衝撃強度が低下するおそれがあり、４５重量％を超えると同じく面衝撃強度が低下するおそれがある。
ここで、前述の（Ｉ２）及び後述する（Ｉ４）の比率（割合）や、同じくエチレン含量は、クロス分別装置やＦＴ−ＩＲ等を用いて測定される値であり、その測定条件等は例えば特許文献：特開２００８−１８９８９３号公報に記載されている。
【００１７】
本発明のポリプロピレン系樹脂組成物において、プロピレン系共重合体（成分（Ｉ））の配合量は、成分（Ｉ）〜（ＩＶ）の合計量を１００重量％として、３０〜６２重量％、好ましくは３９〜５７重量％である。
成分（Ｉ）の配合量が、３０重量％未満ではポリプロピレン系樹脂組成物の剛性等が不足となるおそれがあり、６２重量％を超えると面衝撃強度と剛性のバランスが悪くなるおそれがある。
【００１８】
（２）プロピレン系ブロック共重合体
本発明のポリプロピレン系樹脂組成物に用いるプロピレン系ブロック共重合体（成分（ＩＩ））は、結晶性ポリプロピレン部（Ｉ３）とエチレン・プロピレン共重合体部（Ｉ４）を逐次重合して得られるプロピレン系ブロック共重合体である。
プロピレン系ブロック共重合体全体（成分（ＩＩ））のＭＦＲは１００〜１３０ｇ／１０分、好ましくは１００〜１２０ｇ／１０分である。ＭＦＲが１００ｇ／１０分未満であると、ポリプロピレン系樹脂組成物の成形加工性（流動性）、成形外観（フローマーク）が劣るおそれがあり、１３０ｇ／１０分を超えると面衝撃強度、更には引張り伸び性が低下するおそれがある。
プロピレン系ブロック共重合体（成分（ＩＩ））中の結晶性ポリプロピレン部（Ｉ３）のプロピレン系ブロック共重合体（成分（ＩＩ））全体に占める割合は、８５〜９５重量％であり、エチレン・プロピレン共重合体部（Ｉ４）のプロピレン系ブロック共重合体（成分（ＩＩ））全体に占める割合は、５〜１５重量％である。該（Ｉ４）の割合が５重量％未満であると面衝撃強度及び成形外観（フローマーク）が劣るおそれがあり、逆に１５重量％を超える場合はゲルが発生しやすくなり、成形外観（フローマーク）及び面衝撃強度に悪影響を及ぼすおそれがある。
【００１９】
また、成分（ＩＩ）中の結晶性ポリプロピレン部（Ｉ３）は、ＭＦＲが２５０〜３５０ｇ／１０分、好ましくは２５０〜３００ｇ／１０分である。ＭＦＲが２５０ｇ／１０分未満であると、成形外観（フローマーク）が劣るおそれがあり、ＭＦＲが３５０ｇ／１０分を超えると面衝撃強度、更には引張り伸び性が低下するおそれがある。
成分（ＩＩ）中のエチレン・プロピレン共重合体部（Ｉ４）のエチレン含量は、２５〜４０重量％、好ましくは３０〜４０重量％である。エチレン含量が上記範囲を逸脱した場合は、面衝撃強度が低下するおそれがある。
ここで、該エチレン含量が上記の範囲であると、ポリプロピレン系樹脂組成物の他の成分であるエチレン・α−オレフィン共重合体エラストマー（成分（ＩＩＩ））を特により微細に分散させる効果が大きく、更に後述するエチレン・α−オレフィン共重合体エラストマー（成分（ＩＩＩ））を特定の２種類組み合わせて得られる同効果と相俟って、優れた面衝撃強度を発現すると推察される。
すなわち、本発明において、特に、該エチレン含量が上記の範囲であることと、上記成分（ＩＩＩ）が、それぞれ特定のＭＦＲと密度からなるエチレン・α−オレフィン共重合体エラストマー（ＩＩＩ−Ａ）及び（ＩＩＩ−Ｂ）からなることが組み合わされたことにより、本発明のポリプロピレン系樹脂組成物では、エチレン・α−オレフィン共重合体エラストマー（成分（ＩＩＩ））を高度に微細に分散させることができ、これまでにない優れた効果、特に、面衝撃強度を発現するものとなったと考えられる。
また、エチレン・プロピレン共重合体部（Ｉ４）の固有粘度（［η］ｃｏｐｏｌｙ）は、６〜８ｄｌ／ｇ、好ましくは７〜８ｄｌ／ｇの範囲であることが好ましい。固有粘度が６ｄｌ／ｇ未満の場合は、成形外観（フローマーク）が劣るおそれがあり、８ｄｌ／ｇを超えると面衝撃強度が低下するおそれがある。
ここで、固有粘度は、ウベローデ型粘度計を用いてデカリンを溶媒として温度１３５℃で測定した値である。測定方法としては、先ず、結晶性ポリプロピレン部（Ｉ３）の重合終了後、一部を重合槽より重合反応物をサンプリングし、その固有粘度（［η］ｈｏｍｏ）を測定する。次に、結晶性ポリプロピレン部（Ｉ３）を重合した後、プロピレン・エチレンランダム共重合体部（Ｉ４）を重合して得られた最終重合物（Ｆ）の固有粘度［η］Ｆを測定する。固有粘度［η］ｃｏｐｏｌｙは、以下の関係から求める。
［η］Ｆ＝（１００−Ｗｃ）／１００×［η］ｈｏｍｏ＋Ｗｃ／１００×［η］ｃｏｐｏｌｙ
Ｗｃは、プロピレン系ブロック共重合体（成分（ＩＩ））全体を基準とした、プロピレン・エチレンランダム共重合体部（Ｉ４）の比率（重量％）である。
【００２０】
該成分（ＩＩ）は、高立体規則性触媒を用いてスラリー重合、バルク重合、気相重合により製造することができる。高立体規則性触媒としては、塩化マグネシウムに四塩化チタン、有機ハイドライド、及び有機シラン化合物を接触させて形成した固体成分に有機アルミニウム化合物を組み合わせた触媒が挙げられる。重合方式としては、バッチ重合、連続重合のどちらの方式でも採用することができる。
なお、前述のプロピレン系共重合体（成分（Ｉ））も上述と同様の方法で製造することができる。
【００２１】
本発明のポリプロピレン系樹脂組成物において、プロピレン系ブロック共重合体（成分（ＩＩ））の配合量は、成分（Ｉ）〜（ＩＶ）の合計量を１００重量％として、５〜２０重量％、好ましくは８〜１５重量％である。成分（ＩＩ）の配合量が、５重量％未満ではポリプロピレン系樹脂組成物の成形外観（フローマーク）が劣るおそれがあり、２０重量％を超えると面衝撃強度、更には引張り伸び性が低下するおそれがある。
【００２２】
（３）エチレン・α−オレフィン共重合体エラストマー
本発明のポリプロピレン系樹脂組成物に用いるエチレン・α−オレフィン共重合体エラストマー（成分（ＩＩＩ））は、それぞれ特定のエチレン・α−オレフィン共重合体エラストマー（ＩＩＩ−Ａ）及び（ＩＩＩ−Ｂ）からなることが必要である。このようなエチレン・α−オレフィン共重合体エラストマー（成分（ＩＩＩ））は、耐衝撃性を向上しつつ、且つ良好な成形加工性、物性、寸法安定性の発現等を目的に用いられる。成分（ＩＩＩ）において、エチレンと共重合されるα−オレフィンとしては、１−オクテンまたは１−ブテン等が挙げられる。
上述の（ＩＩＩ−Ａ）及び（ＩＩＩ−Ｂ）は、（ＩＩＩ−Ａ）又は（ＩＩＩ−Ｂ）の原料となる各モノマーを触媒の存在下、それぞれ重合することにより製造される。触媒としては、ハロゲン化チタンの様なチタン化合物、アルキルアルミニウム−マグネシウム錯体の様な有機アルミニウム−マグネシウム錯体、アルキルアルミニウム、またはアルキルアルミニウムクロリド等のいわゆるチーグラー型触媒、ＷＯ９１／０４２５７号公報等に記載のメタロセン化合物触媒等を使用することができる。重合法としては、気相流動床、溶液法、スラリー法等の製造プロセスを適用して、重合することができる。
【００２３】
本発明で使用されるエチレン・α−オレフィン共重合体エラストマー（成分（ＩＩＩ））のＭＦＲは、（ＩＩＩ−Ａ）が０．５〜１．５ｇ／１０分であり、（ＩＩＩ−Ｂ）が５〜１０ｇ／１０分である。ＭＦＲが上記範囲を逸脱した場合には、ポリプロピレン系樹脂組成物の成形加工性（流動性）が不良となったり、もしくは特に重要な面衝撃強度が不十分となったりするおそれがある。
本発明で使用される成分（ＩＩＩ）の密度は、（ＩＩＩ−Ａ）が０．８６０〜０．８６７ｇ／ｃｍ３であり、（ＩＩＩ−Ｂ）が０．８６０〜０．８６７ｇ／ｃｍ３である。密度が上記範囲を逸脱した場合には、ポリプロピレン系樹脂組成物の面衝撃強度が不十分となる場合があり、好ましくない。
本発明で使用される成分（ＩＩＩ）は、成分（ＩＩＩ）全体を基準として、（ＩＩＩ−Ａ）と（ＩＩＩ−Ｂ）の重量比（（ＩＩＩ−Ａ）／（ＩＩＩ−Ｂ））が３／７〜７／３である。（ＩＩＩ−Ａ）と（ＩＩＩ−Ｂ）の重量比が上記の範囲を逸脱した場合には、面衝撃強度が不十分となるおそれがある。
【００２４】
本発明のポリプロピレン系樹脂組成物において、成分（ＩＩＩ）の配合量は、成分（Ｉ）〜（ＩＶ）の合計量を１００重量％として、１０〜２０重量％、好ましくは１２〜１８重量％である。１０重量％未満では、面衝撃強度が不足するおそれがあり、２０重量％を超えると、剛性が劣るおそれがある。
【００２５】
（４）タルク
本発明のポリプロピレン系樹脂組成物に用いるタルク（成分（ＩＶ））は、平均粒径が３．５〜１０μｍのものである。平均粒径がこの範囲であれば、成形外観（フローマーク）や剛性が良好な水準のポリプロピレン系樹脂組成物が得られる。
成分（ＩＶ）は、例えば、先ずタルク原石を衝撃式粉砕機やミクロンミル型粉砕機で粉砕して製造したり、更にジェットミルなどで粉砕した後、サイクロンやミクロンセパレータ等で分級調整する等の方法で製造する。タルクの平均粒径は、レーザ回折散乱方式粒度分布計（例えば、堀場製作所製ＬＡ−９２０型）を用いて標準の条件にて測定することができる。
また、見かけ比容を２．５ｍｌ／ｇ以下にしたいわゆる圧縮タルクを用いても良く、該タルクは、金属石鹸、パラフィンワックス、ポリエチレンワックスまたはそれらの変性物、有機シラン、有機ボラン、有機チタネート等を使用して表面処理されたものであってもよい。
【００２６】
本発明のポリプロピレン系樹脂組成物において、タルク（成分（ＩＶ））の配合量は、成分（Ｉ）〜（ＩＶ）の合計量を１００重量％として、２３〜３０重量％であり、好ましくは２３〜２８重量％である。成分（ＩＶ）の配合量が、２３重量％未満ではポリプロピレン系樹脂組成物の剛性や耐熱性が不足するおそれがあり、３０重量％を超えると面衝撃強度や成形外観（フローマーク）が劣るおそれがある。
【００２７】
（５）その他の配合成分（任意成分）
本発明のプロピレン系樹脂組成物においては、本発明の効果を損なわない範囲で、或いは、更に性能の向上をはかるために、上記成分以外に、以下に示す任意成分を配合することができる。具体的には、酸化防止剤、帯電防止剤、光安定剤、紫外線吸収剤、滑剤、核剤、難燃剤、分散剤、顔料、発泡剤等を挙げることが出来る。
【００２８】
２．ポリプロピレン系樹脂組成物の製造およびその特性
本発明のポリプロピレン系樹脂組成物は、前述成分（Ｉ）〜（ＩＶ）（必要に応じ（Ｉ）〜（ＩＶ）とその他配合成分）を上記配合割合で、従来公知の方法で配合・混合し、溶融混練することにより製造できる。溶融混練は、一軸押出機、二軸押出機、バンバリーミキサー、ロールミキサー、ブラベンダープラストグラフ、ニーダー等の通常の混練機を用いて混練・造粒することによって、本発明のポリプロピレン系樹脂組成物が得られる。
この場合、各成分の分散を良好にすることができる混練・造粒方法を選択することが好ましく、通常は二軸押出機を用いて行われる。この混練・造粒の際には、上記各成分の配合物を同時に混練してもよく、また性能向上をはかるべく各成分を分割して混練する、すなわち、例えば、先ずプロピレン系重合体（成分（Ｉ））の一部又は全部と、エチレン・α−オレフィン共重合体エラストマー（成分（ＩＩＩ））とを混練し、その後に残りの成分を混練・造粒するといった方法を採用することもできる。
【００２９】
本発明のポリプロピレン系樹脂組成物は、ＭＦＲが３５〜５０ｇ／１０分、好ましくは４０〜５０ｇ／１０分であることにより良好な射出成形加工性を有し、曲げ弾性率が２０００〜２７００ＭＰａ、好ましくは２１００〜２７００ＭＰａ、より好ましくは２２００〜２７００ＭＰａを有して高い剛性を有し、且つ成形外観（フローマーク）及び面衝撃強度に優れる性能を有する。ここで、曲げ弾性率はＩＳＯ  １７８に準拠して測定する値である。
【００３０】
３．自動車用外装部材の製造およびその性能
本発明の自動車用外装部材は、上記方法で製造されたポリプロピレン系樹脂組成物を、例えば、射出成形（ガス射出成形も含む）、射出圧縮成形（プレスインジェクション）等の周知の成形方法にて成形することによって得ることができる。
本発明のポリプロピレン系樹脂組成物は、前述したように、成形加工性がよく高剛性であり、成形外観、更には面衝撃強度に優れるため、特に薄肉化、高機能化、大型化されたバンパー等の自動車用外装部材として、実用に十分な性能を有している。
【実施例】
【００３１】
以下に、本発明のポリプロピレン系樹脂組成物及び自動車用外装部材に関し、実施例及び比較例を示して具体的に説明するが、本発明はこれらの実施例及び比較例に限定されるものではない。なお、実施例、比較例において使用した原材料及び試験法・評価方法は以下のとおりである。
【００３２】
１．評価方法
（１）ＭＦＲ：ＪＩＳ  Ｋ  ７２１０に準拠して行った。
（２）曲げ弾性率（単位：ＭＰａ）：ＩＳＯ  １７８に準拠して２３℃で測定した。
（３）成形外観：型締め圧１７０トンの射出成形機で、短辺に幅３０ｍｍで厚み０．８ｍｍのファンゲートをもつ金型を用いて、３５０ｍｍ×１０５ｍｍ×２ｍｍｔなる成形シートを成形温度を２２０℃にて射出成形した。この際のフローマークの発生を目視で観察し、ゲートからフローマークが発生した部分までの距離を測定し、下記基準で判定した。
○：１６０ｍｍ超〜２４０ｍｍ
△：１２０ｍｍ超〜１６０ｍｍ
×：１２０ｍｍ以下
（４）面衝撃強度：島津製作所社製ハイドロショットＨＩＴＳ−Ｐ１０型を用い、射出成形によって成形した１２０ｍｍ×１２０ｍｍ×３ｍｍｔのシートを、装置付属の恒温槽で、−３０℃の雰囲気下、１時間以上の状態調整を行った後、４０ｍｍφの穴の開いた保持具で固定し、先端球面２０ｍｍφのストライカを用いて、試験速度４．４ｍ／ｓにて、材料を破壊するまでに要した全エネルギー値を測定し、下記基準で判断した。
○：４５Ｊ以上
△：３５〜４５Ｊ未満
×：３５Ｊ未満
【００３３】
２．原材料
（１）プロピレン系共重合体（成分（Ｉ））
表１に示す（Ｉ）−１〜（Ｉ）−２のプロピレン系共重合体を用いた。
（２）プロピレン系ブロック共重合体（成分（ＩＩ））
表２に示す（ＩＩ）−１〜（ＩＩ）−３のプロピレン系ブロック共重合体を用いた
（３）エチレン・α−オレフィン系エラストマー（成分（ＩＩＩ））
表３に示したエチレン・α−オレフィン系エラストマー（ＩＩＩ）−１〜（ＩＩＩ）−４を用いた。
（４）タルク（成分（ＩＶ））
ＬＡ９２０により求めた平均粒径５μｍのタルクを用いた。
【００３４】
【表１】
0005636320.tif 000002
【００３５】
【表２】
0005636320.tif 000003
【００３６】
【表３】
0005636320.tif 000004
【００３７】
３．実施例及び比較例
（実施例１〜３、比較例１〜９）
前述成分を、表４に示す割合にて、スーパーミキサーにてドライブレンドした後、押出温度２００℃、吐出量８０ｋｇ／ｈの条件で２軸押出機（神戸製鋼社製、ＫＣＭ）を用いて溶融混練した。なお、溶融混練時の熱安定剤として、前記ドライブレンド後の組成物全体を１００重量部として、テトラキス［メチレン−３−（３´５´−ジ−ｔ−ブチル−４´−ヒドロキシフェニル）プロピオネート］メタン（チバガイギー社製、商品名：イルガノックス１０１０）０．１重量部、トリス（２，４−ジ−ｔ−ブチルフェニル）フォスファイト（チバガイギー社製、商品名：イルガホス１６８）０．０５重量部を配合した。溶融混練後、射出成形（２００℃、金型温度４０℃）にて試験片を作製し、評価を行った。その結果を表４に示す。
【００３８】
【表４】
0005636320.tif 000005
【００３９】
４．評価
表４より明らかな様に、本発明の自動車部材用ポリプロピレン系樹脂組成物の特定事項である、「特定の成分（Ｉ）を３０〜６２重量％、成分（ＩＩ）を５〜２０重量％、成分（ＩＩＩ）を１０〜２０重量％及び成分（ＩＶ）を２３〜３０重量％の割合で含有する」との要件を満たしている実施例１〜３は、成形加工性（流動性＝ＭＦＲ）及び剛性が良好で、且つ成形外観（フローマーク）及び面衝撃強度が優れる成形体が得られた。
一方、上記本発明の特定事項を満たさない比較例において、比較例１は、プロピレン系ブロック共重合体（成分（ＩＩ））が配合されていないため、フローマークが劣る。比較例２は、成分（ＩＩ）が配合されていないため、フローマークが劣る。比較例３は、成分（ＩＩ）の共重合体全体のＭＦＲ及びエチレン・プロピレン共重合体部（ＩＩ４）の比率及びエチレン含量の要件を満たしていないため、流動性、フローマーク、及び剛性が劣る。比較例４は、成分（ＩＩ）の結晶性ポリプロピレン部（ＩＩ３）のＭＦＲ、且つエチレン・プロピレン共重合体部（ＩＩ４）のエチレン含量及び固有粘度が本発明の要件を満たしていないため、フローマーク及び面衝撃強度が劣る。比較例５は、エチレン・α−オレフィン共重合体エラストマーを１種類しか使用していないため面衝撃強度が劣る。比較例６はエチレン・α−オレフィン共重合体エラストマーが１種類で、密度を満たしていないため、面衝撃強度が劣る。比較例７は、本発明の要件成分（ＩＩＩ−４）が密度を満たしていないため、面衝撃強度が劣る。比較例８は、タルクの含有量が本発明の要件に対し少ないため剛性が劣る。比較例９は、タルクの含有量が本発明の要件に対して多いため、フローマークが劣る。なお、該例は、フローマークが明らかに劣っていたため、他の評価は実施しなかった。
従って、実施例１〜３により、ポリプロピレン系樹脂組成物及びその成形体において、本発明の特定事項である、特定の成分とその使用量とを規定することで、成形加工性及び剛性が良好で、且つ成形外観（フローマーク）及び面衝撃強度が優れた成形体が得られる点で、優れた結果が得られることが確認された。
【産業上の利用可能性】
【００４０】
本発明の自動車部材用ポリプロピレン系樹脂組成物及びその自動車用外装部材は、成形加工性がよく高剛性であり、成形外観、更には面衝撃強度に優れるため、特に薄肉化、高機能化、大型化されたバンパー等の自動車部材用成形材料及び外装部材として、実用に十分な性能を有している。従って、本発明の自動車部材用ポリプロピレン系樹脂組成物及び自動車用外装部材は、産業上大いに有用である。